종축 및/또는 방사상 축을 따라서 10%이하의 저항변화를 갖는 도핑된 실리콘 단결정 및 하나 또는 일련의 도핑된 실리콘 결정들을 준비하기 위한 방법이 개시되어 있다. 상기 방법은 연속적인 초크랄스키(Czochralski) 결정 성장장치 내로 실리콘을 함유하는 용융물질을 제공하는 단계, 갈륨, 인듐, 또는 알루미늄과 같은 도펀트를 상기 용융물질로 운반하는 단계, 상기 용융물질이 용융물 형태일 때 상기 용융물질내로 시드 결정을 제공하는 단계, 그리고 상기 용융물질로부터 상기 시드 결정을 철수시킴으로써 도핑된 실리콘 단결정을 성장시키는 단계를 포함한다. 추가적인 용융물질은 성장단계 동안에 장치로 제공된다. 하나 또는 그 이상의 도핑 이벤트 동안에 용융물질내로 운반될 도펀트의 양을 계산하기 위한 도핑모델, 도펀트를 운반하기 위한 방법, 도펀트를 운반하는데 사용되는 용기와 콘테이너가 또한 개시되어 있다.
주어진 문장을 읽고 간략하게 요약해주세요.

문장: 
[ 발명의 명칭 ]
갈륨, 인듐 또는 알루미늄으로 도핑된 실리콘 단결정SILICON SINGLE CRYSTAL DOPED WITH GALLIUM, INDIUM, OR ALUMINUM
[ 기술분야 ]
관련출원의 상호참조본 출원은 2010년 9월 3일자로 출원된 미국 정규출원 제 61/402,776 호(여기에서는 참조로서 통합됨)를 기초로 하여 우선권을 주장한다.  본 출원은 일괄(batch) 및 지속적인 초크랄스키법(Czochralski methods)를 사용하여 성장한 단결정 잉곳(ingot)에 관한 것이며, 더욱 상세하게는 갈륨, 인듐 또는 알루미늄으로 도핑된 실리콘 단결정, 그 제조방법 및 그 사용방법에 관한 것이다.
[ 배경기술 ]
태양전지와 같은 광전변환소자와 집적회로를 제조하는데 사용하기 위한 반도체재료의 결정 잉곳을 성장시키기 위한 몇가지 공정들이 해당 기술분야에 알려져 있다. 일괄 및 지속적인 초크랄스키("CZ") 공정들은 결정의 저항을 제어하기 위해서 인(n-타입 도펀트)이나 붕소(p-타입 도펀트)와 같은 원소 첨가제로 도핑된 실리콘, 게르마늄 또는 갈륨 비소와 같은 반도체재료에 대하여 폭넓게 사용된다. 이 공정들은 다음과 같이 일반적으로 요약된다. 가열된 도가니는 결정이 성장할 충전물질의 용융물을 보유한다. 시드(seed)는 시드를 용융재료 내로 낮출 수 있고 융융재료 밖으로 다시 후퇴시킬 수 있는 케이블이나 로드의 끝에 위치한다. 시드가 용융재료 내로 낮추어지는 경우, 용융온도에서 국부적인 온도감소가 야기되는데, 이것은 용융재료의 일부가 시드 주위나 아래에 결정화되는 결과를 초래하게 된다. 그런 후에, 시드는 용융재료로부터 천천히 철수하게 된다. 시드가 용융재료로부터 철수하거나 당겨지면, 용융재료 내에 남아있는 새로 형성된 결정의 일부는 시드의 팽창부로서 필수적으로 작용하고 그 결과 용융재료가 그 주위 혹은 아래에서 결정화된다. 결정이 용융재료로부터 철수하거나 당겨짐에 따라서 이 공정은 계속되고, 시드가 계속해서 자람에 따라서 결정 잉곳이 성장하게 된다. 일괄 CZ에 있어서, 단결정 잉곳을 성장시키는데 필요한 충전물질(반도체 및 도펀트)의 전체 양은 공정의 초기에 용융된다. 지속적인 CZ("CCZ")에 있어서, 충전물질은 성장공정 도중에 연속적으로 또는 주기적으로 보충된다. CCZ에 있어서, 성장공정은 결정을 수확하기 위해서 결정성장 사이에서 간격을 두고 중단되거나 혹은 결정성장 사이에서 중단됨이 없이 계속될 것이다. 일괄 CZ 공정은 가스실, 상기 가스실 내에 위치한 석영 도가니, 상기 도가니 내로 장입된 반도체 충전물질와 도펀트, 상기 충전물질을 용융하기 위한 히터, 도핑된 반도체재료의 단결정 잉곳을 당기거나 취출하기 위한 견인기구(pulling mechanism)를 포함하는 견인장치를 사용하여 통상적으로 수행된다. CCZ 공정을 수행하기 위해서는, 상기 용융물에 추가적인 충전물질을 연속적으로 혹은 반-연속적으로 공급하기 위한 수단을 포함하도록 전통적인 장치를 변형하는 것이 필요하다. 연속적인 결정성장에 대한 이러한 보충활동의 부정적인 영향을 줄이기 위한 노력에 있어서, 통상적인 석영 도가니는 외부나 환형상 용융영역(반도체가 추가되어 용융되는 영역) 또는 내부 성장영역(결정이 그로부터 당겨지는 영역)을 제공하도록 변형된다. 이 영역들은 서로 유체 연결된다. 일반적으로, 결정 잉곳에서의 도펀트 농도는 축방향(종방향)과 방사상 방향으로 균등해지는 것이 바람직하다. 이것은 부분적으로 분리로 인하여 달성하기가 어렵다. 분리는 결정 잉곳 내로의 취출 대신에 용융물질에 불순물이나 도펀트가 남게되는 경향을 보인다. 각각의 도펀트는 도펀트 원자가 잉곳의 결정격자 내로 수용되는 것이 비교적 쉬운 것과 관련된 특징적인 분리계수를 갖는다. 예를 들면, 많은 도펀트 원자들은 실리콘 원자 뿐만아니라 실리콘 결정격자 내로 끼워 맞추어지지 않기 때문에, 통상적으로 도펀트 원자들은 용융물에서의 그들의 비례 농도보다 작게 결정 내로 통합된다. 즉, 실리콘 용용물에 있는 도펀트들은 1보다 작은 분리계수를 갖는다. 도핑된 실리콘이 용융되고 결정성장이 시작된 후에는, 도펀트 농도는 결정 성장계면에서 도펀트의 거부로 인하여 용융물에서 증가하게 된다. 일반적으로, 용융 다결정이나 원재료의 도펀트 농도가 C이고 통상적으로 1보다 작은 비례계수가 K일 때, 당겨진 단결정의 도펀트 농도는 KC로서 주어진다. 도핑된 일괄 CZ 공정 동안에, 도가니에 있는 용융물질의 양은 결정 잉곳이 성장함에 따라서 감소하고, 분리의 결과로서, 남아있는 용융물질에서 도펀트 농도는 점진적으로 증가한다. 용융물질에서 도펀트 농도가 높아짐에 따라, 결정 잉곳의 도펀트 농도는 높아지고, 그 결과 결정의 방사상 및 종방향 축을 따라서 저항이 변하게 된다. 도핑된 일괄 CZ 공정은 잉곳의 단지 작은 부분에서 잉곳이 원하는 저항을 갖는 결과를 잠재적으로 초래한다. 환형상 용융영역 내로 연속해서 공급된 원재료의 도펀트 농도는 당겨진 단결정의 도펀트 농도와 같게 하고 단위시간당 당겨진 단결정의 양은 공급된 충전물질의 양과 같아지게 하는 CCZ 공정을 사용하여 보다 균등한 저항을 얻는 방식이 제안되어 왔다. 그렇게 하는 것에 있어서, 공급된 도펀트의 양과 당겨진 도펀트의 양은 서로 균형을 이루고 그리하여 정상상태에서 내부 도가니에 있는 도펀트 농도는 C/K와 같고 외부 도가니에 있는 도펀트 농도는 C와 같아지도록 의도된다. 도가니의 내부영역과 외부영역 내에서 도펀트의 상대적인 농도를 유지하고 다른 한편으로는 균등한 저항을 달성하기 위한 노력으로서 여러 가지 다른 공정과 도가니 구성들이 제안되어 왔다. 그런데, 한가지 문제점은, CCZ가 진행되는 동안에 도가니의 외부 용융영역으로 도펀트를 주입하거나 확산하기 위한 경향을 계속해서 고집함으로써, 정상상태가 다시 달성될 수 있을 때까지는 다음 결정 잉곳의 시드 단부에서 낮은 도펀트 농도와 높은 저항이 야기된다는 것이다. 과거에는, 광전변환 태양전지 응용에 사용되는 실리콘 단결정에 대한 도펀트로서 통상적으로 붕소가 사용되어 왔다. 그런데, 붕소는 조명하에서 산소와 작용하여 재결합 능동 결함들을 형성하고 이에 의해서 소수 캐리어 수명이 낮아지게 된다는 것을 인식하게 되었다. 이러한 효과는 "빛 유도 저하(light induced degradation)" 또는 "LID"로서 알려져 있는데, 태양전지가 동작중에 상당한 전압 및 전류 강하를 야기하게 된다(참조 문헌: J. Schmidt, A.G. Aberle and R. Hezel, "Investigation of carrier lifetime instabilities in Cz-grown silicon, " Proc. 26th IEEE PVSC, p.13 (1997); S. Glunz, S. Rein, J. Lee and W. Warta, "minority carrier lifetime degradation in boron-doped Czochralski silicon, " J. Appl. Phys., 90, pp. 2397 (2001)). 이 문제는 붕소 함유량을 최소화하기 위해서 저-산소 물질이나 고-저항 물질을 사용함으로써 회피할 수 있으나, 비교적 낮은 저-저하 물질(약 1.0 Ω-cm 또는 그 이하)을 사용하여 높은 효율을 얻을 수 있음을 알게 되었다. 저-저항 물질은 높은 도펀트 농도를 요구한다.실리콘 밴드 구조에서 붕소와 유사한 전자적 거동을 나타내지만 조명하에서는 재결합 능동 결함들을 형성하지 않는 갈륨으로 붕소를 대체할 수 있다는 것이 제안된바 있다. 갈륨 도핑된 실리콘 단결정이 일괄 CZ 공정을 거쳐서 생성될 수 있다는 것이 제안되었지만, 갈륨은 붕소보다 훨씬 작은 분리계수를 가지므로, 이것은 큰 축방향 저항변화를 나타내는 갈륨 도핑된 결정이 일괄 CZ 공정을 통해서 생성됨을 의미한다. 이러한 균일성의 부족은 각각의 잉곳에 있는 제한된 양의 수용가능한 물질로 인하여 제조비용을 증가시키게 되고, 및/또는 폭넓은 저항범위를 나타내는 재료를 수용할 수 있는 태양전지 제조공정의 개발비용을 증가시키게 된다. 이러한 이유로 인하여, 비록 갈륨 도핑된 실리콘 웨이퍼들이 LID 감소의 관점에서 장점을 갖고 있다는 사실이 수십년 동안 알려져 있지만, 태양전지 응용을 위한 갈륨 도핑된 결정의 사용은 산업적인 설정에 있어서 폭넓게 채택되고 있지 못하다. CCZ의 사용은 모두 작은 실리콘 분리계수를 갖고 있는 갈륨, 알루미늄 또는 인듐으로 도핑된 잉곳들을 제조하기 위해서 제안된 것은 아니다. 이것은 갈륨 원소(3개의 도펀트가 가장 바람직함)는 상온 근처의 온도에서 녹아서 장치에 달라붙기 때문에 연속적인 또는 반-연속적인 공급장치를 사용하여 충분히 높은 농도로 추가하기가 어렵기 때문이다. 이것은 장치를 손상시킬 수 있는 잠재적 위험을 가질 뿐만아니라 용융물에 추가될 갈륨의 실제적인 양의 조절 실패와 같은 작동상의 문제점을 일으킬 수 있다. 또한, 갈륨은 고도로 휘발성인 하급산화물(Ga20)을 형성하는데, 이것은 증발로 인하여 용융물로부터 갈륨의 상당한 손실을 초래하게 된다. 이러한 증발효과는 긴 작동시간과 CCZ와 연관된 큰 용융면적으로 인하여 CCZ 장치에서 커질수 밖에 없다.  
[ 발명의 개요 ]

[ 해결하려는 과제 ]
본 발명은 갈륨, 인듐 또는 알루미늄으로 도핑된 실리콘 단결정 잉곳 및 그 제조방법에 관한 것이다. 잉곳은 균등한 방사상 저항과 성장방향으로 균등한 저항(축방향 또는 종방향 저항)을 특징으로 한다. 바람직하게는, 잉곳의 길이를 따르는 방사상 및/또는 축방향 저항은 10%이하, 더욱 바람직하게는 5%이하, 가장 바람직하게는 2%이하로 변한다. 
[ 과제의 해결 수단 ]
본 발명의 일 실시 예에 있어서, 비교적 균등한 방사상 및 축방향 저항을 갖는 실리콘 단결정 잉곳은 CCZ 공정을 사용하여 성장하는데, 이때 갈륨, 알루미늄 및 인듐 또는 이들의 조합으로 이루어진 그룹으로부터 선택되고 가장 바람직하기로는 갈륨을 함유하는 도펀트가 실리콘의 초기 장입물 내에 포함되며, 그 다음에는 각각의 결정 잉곳의 성장 사이에서 도가니의 내부 성장실 내에 있는 실리콘 용융물에 추가된다. 도펀트는 용융 재료로 만든 "희생 용기"를 사용하여 잉곳 성장 사이에서 내부 성장실에 바람직하게 추가된다. 도펀트는 고체나 액체의 형태로 희생용기 내에 위치하고 시드 척의 하강을 통해서 내부 성장실에 있는 용융물로 운반된다. 성장영역으로 도펀트를 추가하면, 장치는 정상상태로 보다 빠르게 도달할 수 있으며, 이것은 시스템 정지시간을 줄여서 시드 단부에 보다 균등한 저항을 갖는 결정들을 생성할 수 있게 한다. 또한 및/또는 이와는 달리, 도펀트는 결정 성장 동안에 및/또는 결정 잉곳 성장 사이에 실리콘/도펀트 합금 도가니 또는 고체나 액체 도펀트 원소를 에워싸서 보유하는 실리콘으로 제조된 콘테이너를 사용하여 연속적인 방식이나 반-연속적인 방식으로 외부 챔버로 공급될 것이다. 실리콘으로 제조된 콘테이너들이 제공되면, 운반도중에 도펀트가 녹아서 공급장치의 일부에 달라붙는 문제없이, 콘테이너들은 실리콘 장입물질과 함께 공급장치를 거쳐서 추가될 수 있다. 본 발명의 관련된 실시 예에 있어서, 내부 성장실에서 잉곳들 사이의 간격으로 및/또는 외부 챔버에서 연속적으로나 반-연속적으로 추가되는 도펀트의 양은 도핑 모델에 따라서 결정되는데, 이것은 결정 성장을 거쳐서 용융물로부터 제거되는 도펀트의 양 뿐만아니라 증발을 통해서 제거되는 도펀트의 양을 고려하여 내부 성장실 내에서 용융물의 기대 도펀트 농도를 계산한다. 도펀트 모델을 사용하여 각 간격으로 추가될 것으로 결정되는 도펀트의 양은 보정된 양의 도펀트로 채워진 콘테이너나 용기를 사용하여 정확하게 조절된다.잉곳 스루아웃(throughout) 결정성장에서 균등한 저항을 달성하기 위해서, 추가 도펀트가 밀봉된 콘테이너들(도펀트의 높은 농도에 대비) 또는 이와는 달리 실리콘/도펀트 합금(도펀트의 낮은 동도에 대비)을 거쳐서 외부 챔버로 조절된 방식으로 추가될 것이다. 도핑 모델은 일괄 CZ 공정에 대하여 초기 장입물 내에 통합될 도펀트의 적당한 양을 결정및/또는 증발의 비율이나 양에 영향을 끼치는 다른 매개변수들와 연관되어 이루어질 수 있는 조정하는데 사용될 수 있다. 바람직한 실시 예에 있어서, 갈륨 도핑된 실리콘 단결정은 15 내지 0.1 Ω㎝ 범위의 저항, 더욱 바람직하게는 10 내지 0.1 Ω㎝의 저항, 가장 바람직하게는 3 내지 0.5 Ω㎝의 저항을 갖도록 생성된다. 이 저항은 축방향 또는 종방향으로 상대적으로 균등하며, 그 차이는 바람직하게는 10%이하, 더욱 바람직하게는 5%이하, 가장 바람직하게는 2% 이하로 유지된다. 또한, 방사상 저항이 상대적으로 균등하며, 그 차이는 바람직하게는 10%이하, 더욱 바람직하게는 5%이하, 가장 바람직하게는 2% 이하로 유지된다. 바람직한 저항 범위에 대하여, 결정에 있는 갈륨의 적당한 농도는 약 8.9x1014atoms/cm3 내지 2.77xlO17 atoms/cm3, 더욱 바람직하게는 1.34x1015 atoms/cm3 내지 2.77xl017 atoms/cm3, 그리고 가장 바람직하게는 4.56xl015 atoms/cm3 내지 3.21×lO16 atoms/cm3 범위이다. 끼어있는(interstitial) 산소 수준은 바람직하게는 100만 원자당 25parts 이하, 더욱 바람직하게는 100만 원자당 18parts 이하, 그리고 가장 바람직하게는  100만 원자당 15parts 이하이다. 
[ 발명의 효과 ]
본 발명은 하나 또는 그 이상의 도핑 단계 동안에 추가된 도펀트의 양을 계산하고 조절하기 위해서 도핑 모델을 이용하는 제어장치의 사용을 또한 포함한다. 단일 잉곳이나 일련의 잉곳들은 본 발명에 따라서 성장할 것이다. 본 발명에 따라서 성장한 실리콘 단결정 잉곳은 태양전지와 같은 광전변환소자의 제조를 위한 기판으로서 이용될 것이다. 본 발명의 장점 및 신규한 특징들과 함께, 추가적인 양태들은 다음의 명세서를 통해서 밝혀질 것이며, 해당 기술분야의 숙련된 당업자에게 다음의 설명을 통해서 또는 본 발명의 실행을 통해서 명백하게 밝혀질 것이다. 본 발명의 목적과 장점들은 첨부된 특허청구범위에서 특별하게 지적하고 있는 수단과 조합에 의해서 실현되고 달성될 것이다. 
[ 도면의 간단한 설명 ]
도 1은 본 발명에서 사용된 CCZ 방법에 의해서 단결정을 견인하기 위한 예시적인 장치의 단면도이다.도 2는 공식 Ⅰ을 포함하여 나타낸 도펀트 모델의 개략적인 다이어그램이다.도 3은 본 발명에 따라서 증발없이 일괄 CZ에서 도펀트 추가를 계산하는데 사용되는 도펀트 모델을 요약하여 나타낸 도면이다.도 4는 본 발명에 따라서 증발없이 일괄 CCZ에서 도펀트 추가를 계산하는데 사용되는 도펀트 모델을 요약하여 나타낸 도면이다.도 5는 본 발명에 따라서 증발이 수반되고 일괄 CCZ에서 도펀트 추가를 계산하는데 사용되는 도펀트 모델을 요약하여 나타낸 도면이다.도 6은 본 발명의 일 실시 예에 따른 시드 결정의 단부에 형성된 용기의 사시도이다.도 7은 본 발명의 일 실시 예에 따른 도펀트 용기 내로 삽입된 시드 결정의 사시도이다.도 8은 마찰을 거쳐서 시드 결정에 장착된 도 7의 도펀트 용기의 사시도이다. 도 9는 본 발명의 다른 실시 예에 따른 도펀트 용기의 사시도이다. 도 10은 쐐기 부분에서의 마찰을 통해서 시드 결정상에 장착된 도 9의 도펀트 용기의 사시도이다.도 11은 본 발명에 관련된 도펀트 특성을 요약한 챠트이다. 도 12는 본 발명에 따라서 사용된 밀봉된 도펀트 콘테이너의 사시도이다. 도 13은 본 발명에 따라서 사용된 밀봉되지 않은 도펀트 콘테이너의 사시도이다. 도 14는 본 발명의 일 실시 예에 따른 합금 도가니의 사시도이다.도 15는 본 발명에 따라서 제조된 단결정 잉곳의 방사상 저항의 그래프이다. 도 16은 본 발명에 따라서 제조된 단결정 잉곳의 종방향 저항의 그래프이다. 도 17은 본 발명에 따라서 제조된 3개의 단결정 잉곳과 관련한 도펀트 추가를 나타낸 도표이다.도 18은 본 발명에 따라서 제조된 3개의 단결정의 종방향 저항의 그래프이다.도 19는 본 발명에 따라서 제조된 3개의 단결정의 종방향 저항의 그래프이다.
[ 발명을 실시하기 위한 구체적인 내용 ]
CCZ 실리콘 결정 장치도 1을 참조하면, 본 발명은 도면에서 참조부호 10으로 나타내고 단면도로 도시한 CCZ 결정 잉곳 성장장치를 사용하여 실행되고 제조된다. 공정은 외부 또는 환형상 챔버(12)와 일정량의 장입물질(22)을 갖는 도가니(15)의 내부 챔버를 로딩하는 것으로 시작된다. 도가니(15)는 석영으로 바람직하게 제조되고, 투명상실 프로모터(devitrification promoter)로 피복된다. 내부챔버(14)와 외부챔버(12)로 추가되는 도펀트 또는 도펀트/실리콘 합금의 양은 결과로서 생기는 잉곳의 원하는 저항에 의존한다.  잉곳 저항과 도펀트 농도는 해당 기술분에 잘 알려진 기능에 실질적으로 역으로 관련된다.  그러나, 몇몇 요소들은 결정 잉곳을 당기는 동안에 장치가 정상상태에 도달할 때 용융물의 도펀트 농도에 영향을 끼치게 된다. 원하는 정상상태 도펀트 농도를 달성하는데 필요한 도펀트 양은 아래에서 설명할 도핑 모델에 따라서 결정된다. 도가니(15)는 주어진 시간에 도가니 내에서 비교적 작은 장입 매스를 필요로 함에 따라서 낮은 면비(즉, 얕음)를 갖도록 바람직하게 구성된다. 도가니 내에서 최소 용융물 매스(mass)는 바람직하게는 10kg보다 크다. 도가니(15)는 4 내지 12인치의 직경, 바람직하게는 6 내지 9인치의 직경 범위의 큰 직경 결정과, 10 내지 160인치, 바람직하게는 40 내지 120인치 범위의 결정 잉곳 길이의 결정 잉곳의 성장을 위해서 비교적 큰 직경을 갖는다. 외부 챔버(12)는 약 18 내지 약 36인치, 바람직하게는 약 18인치 내지 약 28인치의 직경을 갖는다. 내부 성장챔버(14)는 약 10인치 내지 약 30인치의 직경을 갖는다. 도가니(15)는 서스셉터(30)에 의해서 지지되고, 로 탱크(16) 내에 둘러싸인다. 챔버들(12,14)이 장입물질(22)로 채워진 후에, 로 탱크(16)는 폐쇄되고 불활성 가스, 바람직하게는 건조 아르곤 가스의 연속적인 흐름으로 다시 채워진다. 장치를 통한 가스의 흐름은 퍼지 콘(32)에 의해서 부분적으로 방향성을 갖게 된다.다음으로, 용융은 적어도 하나의 주변 히터(18)와 적어도 하나의 바닥 히터(19)에 전류를 인가하여 개시된다. 조사를 조절하고 적당한 열적 구배를 생성하기 위해서 열 차폐(20,21)가 로 탱크(16) 내에 일반적으로 위치할 것이다. 용융이 일어남에 따라서, 용융 재료의 원하는 매스가 도가니(15)에 존재할 때까지, 공급장치(24)를 사용하여 추가적인 장입재료(22)가 외부 챔버(12) 내로 공급된다. 공급장치(24)는 일반적으로 호퍼(26)와 진동 활송장치(28)를 일반적으로 포함한다. 외부 챔버(12)에 있는 장입물질(22)이 용융됨에 따라서, 통로(도시되지 않음)를 거쳐서 내부 성장챔버(14) 내로 유동한다. 해당 기술분야에 알려진 바와 같이 통로는 틈새, 노치 또는 파이프를 포함할 것이다. 외부 챔버(12)의 벽과 내부 성장챔버(14)의 벽 사이의 영역은 용융 영역(34)으로서 언급된다. 내부 성장챔버(14)의 벽 내의 영역은 성장영역(36)으로서 언급된다. 배플, 둑, 격벽 또는 다른 분할 구조물이 용융 영역(34) 내에 임의로 제공될 것이다. 장입물질(22)의 원하는 양이 영역(34,36)에서 용융된 후에, 결정 잉곳 성장은 시트 척(40)에 장착된 시드 결정(38)과 함께 개시된다. 시드 결정(38)은 원하는 결정 재료나 동일한 결정구조를 가지며 용융물질(42)보다 높은 용융온도를 갖는 다른 재료의 샘플이 될 것이다. 성장시키기 위해서, 시드 결정(38)이 시드 케이블(44)과 풀 헤드 어셈블리(46)를 사용하여 성장영역(36)에서 용융된 용융물질(42) 내로 낮추어진다. 시드 결정(38)과 접촉하는 용융물질(42)의 일부가 냉각되고 결정화됨에 따라서, 시드 결정(38)이 융기된다. 결정 잉곳이 성장하는 동안에, 풀 헤드 어셈블리(46)와 시드 케이블(44)은 일방향으로 시드 결정(38)을 회전시키고, 서스셉터(30)는 도가니(15)를 반대방향으로 회전시킨다. 시드 결정(38)에 대한 상승과 회전 그리고 서스셉터(30)의 회전 비율은 용융물질(42)에서 역 회전이 일어나는 혼합 현상, 결정(52) 내로 도입되는 도펀트의 양, 결정(52)의 크기와 형상을 변화시키도록 조절될 수 있다. 통상적인 결정 잉곳(52)은 넥(47), 쇼율더(48), 본체(50) 및 꼬리(도시되지 않음)를 포함한다. 결정 잉곳(52)의 다양한 부분들은 회전, 가열 및 상승의 비율을 변경시킴으로써 성장한다. 성장하는 동안에, 추가적인 장입물질(22)이 공급장치(24)를 사용하여 용융 영역(34)에 추가될 것이다. 결정 잉곳 성장이 종료된 후에, 결정 잉곳(52)은 용융물질(42)로부터 분리되고 로 탱크(16)에서 환경으로부터 고립되고 냉각이 허용되는 풀 챔버(54) 내로 들어올려진다. 냉각 후에, 결정 잉곳(52)은 해당 기술분야의 숙련된 당업자들에게 알려진 표준 방식으로 수확된다. 성장 공정은 순차적 계열의 잉곳들에서 제 2 결정 잉곳을 형성하도록 반복될 것이다. 도핑 모델과 제어장치본 발명의 일 실시 예는 주어진 시간에 용융물의 농도를 결정할 때 도펀트의 증발에 있어서 요소가 되는 도핑 모델의 사용에 관한 것이다. 도핑 모델은 균등한 저항을 달성하기 위해서 필요한 추가적인 도펀트의 양을 계산하는데 사용된다. 이 모델은 그 양을 계산하기 위해서 컨트롤러를 사용하여 채용될 수 있으며, 주어진 시간에 필요한 도펀트의 정확한 양을 추가하는 것에 관련된다. 컨트롤러는 융융물 수위, 결정 잉곳 중량, 장임물질 중량, 결정 잉곳 회전율, 서스셉터 회전율, 결정 잉곳 직경, 용융물질 온도 및 CCZ 공정과 관련된 다른 변수들을 모니터 하기에 적합한 CPU나 다른 컴퓨터화 컨트롤러가 될 것이다. 컨트롤러는 초기 장입으로 시작하고 장치 작동중에 마지막 결정 잉곳의 성장결론으로 종결되는 장치의 운용시간을 모니터하도록 프로그램된다. 통상적으로 장치의 작동은 약 2 내지 20 잉곳들이 성장하는 약 25 내지 400시간동안 지속될 것이다. 컨트롤러는 초기 장입, 내부 성장 챔버(14)로의 잉곳간(inter-ingot) 도핑, 그리고 외부 챔버(12)에 대한 연속적이거나 반-연속적인 공급 및 도핑 동안에 장치로 공급되는 도펀트와 실리콘 장입재료의 양을 조절하도록 프로그램된다. 추가된 도펀트의 양은 아래에서 정의되고 도 2에 도시된 공식 Ⅰ에 따라서 컨트롤러에 의해서 결정되며, 이 공식은 주어진 시간에 내부 성장챔버(14)에서 용융물의 도펀트 농도를 예측하고, 잉곳에 대한 원하는 저항을 기초하여 필요한 추가적인 도펀트 양을 계산한다. 공식 I: 여기에서 t=시간, Nd=용융물에 있는 도펀트의 원자수, ML=용융물 매스, CL=용융물에 있는 도펀트 농도(=Nd/ML), Mx=결정 매스, MF=공급물 매스, NF=공급물 도펀트, k=분리 계수, g=증발율 계수, 그리고 As=용융물 자유 표면적이다. 증발율 계수 g는 용융물에 있는 도펀트 타입과 농도, 고온 영역 형태(예를 들어, 용융물 체적, 용융 온도, 시드와 도가니 회전), 압력 및 가스 유량과 경로, 용융물에 있는 산소 농도, 환경 또는 용융영역(NF)으로부터 내부 성장영역으로 들어가는 공급물에 있는 도펀트 원자, 용융영역을 통해서 내부 성장영역에 이르는 경로를 포함한 많은 요소들의 함수가 될 것이다. 용융물 자유 표면적(AS)은 결정 성장동안(적은 자유 표면적)과 결정성장 사이의 인터벌(큰 자유 표면적) 동안에 다를 것이다. 도 2는 모델 시스템을 나타낸 것으로 공식 Ⅰ의 파생식을 보여준다. 이 모델의 대부분의 매개변수들은 다양한 환경적 요소들에 대한 영향을 갖게될 것이다. 정확도에 미치는 영향을 확대시킬 목적으로한 설계에 있어서 무시될 이러한 의존성은 작거나 또는 그것의 개선을 위해서 상기 모델 내로 통합될 것이다. 도 3은 증발이 요소가 아닐 때 공식 Ⅰ이 일괄 Cz에 어떻게 적용되는지의 예를 나타낸다. 도 4는 증발이 요소가 아닐 때 공식 Ⅰ이 일괄 CCz에 어떻게 적용되는지의 예를 나타낸다. 도 5는 증발이 요소일 때 공식 Ⅰ이 일괄 CCz에 어떻게 적용되는지의 예를 나타낸다. 내부 성장챔버에 대한 도펀트의 추가본 발명의 제 2 실시 예에 있어서, 결정 잉곳(52)의 성장사이 인터벌로 소정 양의 도펀트가 내부 성장 챔버(14)에 추가된다.  제 1 결정 잉곳이 수확된 후에, 증발을 통해서 용융물질(42)로부터 상실되어 이전의 결정에 포획되는 도펀트를 대체하기 위해서, 도펀트가 내부 챔버(14)에 추가된다. 용융물질(42)의 오염을 회피하기 위해서, 본 발명자들은 시드 척(40)을 거쳐서 성장영역(36) 내로 낮추어진 개방된 "희생 용기"의 사용을 포함하는 잉곳간 도핑을 위한 장치를 개발하였다. 도 6에 도시된 일 실시 예에 있어서, 희생 용기(102)는 시드 결정(38)(또는 이전 결정의 넥)상에서 성장한다. 용기에 대한 바람직한 형상은 컵이다. 컵 형상의 용기(102)는 넥(neck)(47)을 성장시키도록 시드 결정(38)을 사용하여 성장될 것이다. 시드를 들어올리는 것은 약간 역전되어 넥(47)의 작은 부분은 용융물질의 표면 수위 바로 아래에 위치한다.  용융물질의 표면 수위 바로 아래에 위치한 넥(47)의 부분 주위로 표면장력이 컵형상 용기(102)를 만들고, 이것은 반월의 외주 주위로 상방향으로 성장할 수 있게 한다. 컵형상 용기(102)가 원하는 크기, 바람직하게는 약 6㎝로 성장하는 경우에, 컵은 방사상으로 철수된다. 그러면, 고체 갈륨 펠렛과 같은 도펀트 원소로 채워지고 성장영역(36) 내로 침지될 것이며, 여기에서 용융하여 도펀트를 방출할 것이다. 다른 실시 예에 있어서, 미리 형성된 희생 실리콘 용기는 결정 잉곳의 성장 사이의 인터벌로 시드 결정(38)(또는 이전 결정의 넥)상에 장착된다. 용융물의 오염을 방지하기 위해서, 미리 형성된 용기는 해당 기술분야에 잘 알려진 바와 같이플루오르화 수소산, 질산 및 아세트산의 혼합물을 사용하는 산 식각에 의해서 세척될 것이다. 도 7 및 8에 도시된 일 실시 예에 있어서, 미리 형성된 용기(68)는 시드 결정상에 플레이트를 장착하기 위해서 시드 결정(38)의 단부가 삽입될 오프-셋 틈새(74)를 갖는 기계가공된 직사각형 실리콘 판이다. 용기(68)의 상부면(70)은 갈륨원소와 같은 도펀트의 양을 보유하도록 구성된 패인 곳(pit)이나 움푹들어간곳(well)(72)을 또한 갖는다. 일단 도펀트가 움푹들어간 곳(72) 내로 장입되면, 시드 결정(38)의 하단부는 틈새(74)를 통해서 삽입되고, 시드 결정(38)의 하단부로부터 떨어진 위치에서 결정 주위로 위치하도록 용기(68)는 상부로 이동된다. 도 8에 도시된 바와 같이, 용기(68)에 대한 지지가 제거되면, 용기(68)는 틈새(74)의 오프-셋 특성과 용기의 중량으로 인하여 기울어진다. 용기(68)는 다른 부착수단에 대한 필요성없이 마찰을 통해서 시드 결정에 장착된다. 용기(68)는 시드 결정(38)을 낮추는 것에 의해서 성장영역(36) 내로 낮추어지고, 여기에서 용융되어 도펀트를 방출하게 된다. 용기(68)와 같은 기계가공된 용기를 사용함으로써, 희생 용기의 성장에 대항하여, 결정 견인 공정에서 시간이 단축된다. 다른 실시 예에 있어서, 도 9 및 10에 도시된 바와 같이, 미리 형성된 용기(78)는 시드 결정상에 플레이트를 장착하기 위해서 시드 결정(38)의 단부가 삽입될 오프-셋 틈새(78)를 갖는 기계가공된 직사각형 실리콘 판이다. 틈새(80)는 일반적으로 다이아몬드 형상을 가지며, 용기(78)의 한 테두리에 인접하게 위치한다. 틈새의 팽창을 수용하기 위해서 슬롯(82)이 용기의 외부 테두리로부터 틈새(80)로 연장된다. 용기(78)의 상부면(84)은 갈륨원소와 같은 일정량의 도펀트를 보유하도록 구성된 움푹들어간 곳(98)을 또한 갖는다. 용기(78)에 형성된 긴 삼각형상 쐐기(86)는 내부 및 외부 톱니모양 테두리들(88a,88b),상부 테두리(90) 및 하부 테두리(92)를 갖는다. 하부 테두리(92)로부터 상부 테두리(90) 쪽으로 일정거리만큼 연장된 중앙 슬롯(94)은 쐐기의 압축을 수용한다. 개구부가 상부 테두리(90), 내부 측면 테두리(88b) 및 하부 테두리(92)의 주요 부분에 인접하게 형성되고, 그래서 이러한 부분들은 용기(78)의 나머지에 연결되지 않는다. 쐐기(86)와 용기(78)의 나머지 사이의 연결은 하부 테두리(92)의 일부로부터 외부 측면 테두리(88a)를 따라서 연장되는 갈라진(break-off) 브릿지(96)이다. 용기(78)를 사용하기 전에, 쐐기(86)는 갈라진 브릿지(96)를 따라서 용기(78)의 나머지로부터 분리될 것이다. 도펀트가 움푹들어간 곳(72) 내로 장입되고, 시드 결정(38)의 하단부는 틈새(80)를 통해서 삽입되고, 용기(78)는 시드 결정(38)의 하단부로부터 떨어진 위치에서 결정 주위로 위치되도록 상방향으로 이동된다. 도 10에 도시된 바와 같이, 쐐기(86)는 시드 결정에 인접한 틈새(80)를 통해서 상방향으로 삽입되고, 틈새(80)의 내부 테두리의 부분들 및 시드 결정(38)과 인접 결합하여 고정 위치될 때까지 밀린다. 이러한 방식에 있어서, 용기(78)는 다른 부착수단에 대한 필요없이 마찰을 통해서 시드 결정에 장착된다. 쐐기(86)의 형상은 고정 끼워맞춤을 얻기 위해서 작은 시드 결정들에 대한 톰새를 통해서 쐐기(86)를 상방향으로 더욱 삽입되게 함으로써 틈새(80) 내에서 다양한 크기의 시드 결정들을 수용한다. 움푹들어간 곳(98)에 도펀트를 보유하는 용기(78)는 시드 결정(38)의 하강을 통해서 성장영역(36) 내로 낮추어지고, 여기에서 용융되어 도펀트를 방출한다. 다양한 양의 도펀트가 용기에 선택적으로 추가되기 때문에, 컨트롤러는 원하는 농도를 달성하기 위해서 성장영역(36)에 추가될 도펀트의 정확한 양을 조절할 것이다. 예를 들면, 고정된 매스를 갖는 균등한 크기의 갈륨원소 펠렛들이 주어진 잉곳에 대한 원하는 농도를 달성하기 위해서 상기 공식 Ⅰ에 따라서 계산된 정확한 양으로 컨트롤러의 방향으로 용기에 추가될 수 있다. 용기의 다양한 구성들이 설명되었지만, 다양한 양의 도펀트를 수용 및 보유하고 시드 척(40)의 하강을 통해서 내부 성장챔버(14)에 있는 용융물로 운반할 수 있는, 용융 재료로부터 성장하거나 결정 재료로부터 예비 제조된 결정재료의 다른 구성들이 본 발명의 영역 내에 있음을 이해할 수 있을 것이다. 외부 챔버에 대한 도펀트의 추가본 발명의 다른 실시 예에 있어서, 결정 잉곳(52)의 성장과정 동안에 소정 양의 도펀트가 적어도 한번 용융영역(34)에 추가된다. CCZ 공정과정 동안에 도펀트를 추가하는 몇가지 방법들이 해당 기술분야에 알려져 있다. 이러한 방법들은 용융물에 연속적으로 추가되는 얇은 로드의 형태로 도펀트를 추가하는 단계, 또는 용융물로 도펀트 펠렛들을 공급하는 단계를 포함한다. 비록 이러한 방법들은 비교적 높은 용융점을 갖는 도펀트를 추가하기에 충분할 지라도, 갈륨과 같이 비교적 낮은 용융점을 갖는 도펀트(도 11참조)에 대해서는 충분하지 않다. 본 발명자들은 도펀트를 완전히 에워싸는 도펀트 콘테이너(64)를 사용하여 결정 잉곳(52)의 성장과정 동안에 적어도 한번 갈륨과 같은 도펀트들을 추가하기 위한 신규한 장치를 개발하였다. 도 12에 도시된 바와 같이, 도펀트 콘테이너(64)는 본체(68), 나사형 플러그(62) 및 도펀트를 포함한다. 도 13을 참조하면, 콘테이너 본체(58)는 실리콘과 같은 장입물질(22)을 배출하도록 구성된 속이 빈 정육면체로 이루어진다. 갈륨으로 도핑하기 위해서, 콘테이 본체(58)는 약 4 내지 24㎜2, 더욱 바람직하게는 약 12㎜2 범위의 칫수를 갖는다. 콘테이너 본체(58)는 나사형 공동(60)을 포함한다. 소정 양의 도펀트 원소가 고체형태(펠렛과 같은)나 액체형태로 공동(60)에 추가한다. 갈륨의 경우에 있어서, 예를 들면, 0.5 내지 5㎜, 바람직하게는 1㎜ 범위의 직경과 0.015 내지 0.15g, 바람직하게는 0.03g의 중량을 갖는 펠렛의 형태로 갈륨 원소가 사용될 것이다. 도펀트가 로딩된 후에, 나사형 플러그(62)가 공동(60) 내로 나사결합된다. 나사형 플러그(62)는 콘테이너 본체(58)의 상부와 동일평면에 못 미치게, 동일평면으로(도 2 참조), 혹은 동일평면을 지나도록 나사결합될 것이다. 스크루드라이버나 다른 공구가 나사형 플러그(62)를 콘테이너 본체(58)의 공동(60) 내로 나사결합시키기 위해서 사용될 수 있도록 나사형 플러그(62)의 상부에 슬롯(66)이 제공된다. 콘테이너 본체(58)와 플러그(62)는 다이아몬드-팁 공구를 사용하여 기계가공되고, 다음에는 산 및 해당 기술분야에 알려진 다른 재료들의 혼합물로 식각되며, 최종적으로는 바람직하게는 폴리에틸렌이나 다른 오염방지 백으로 포장된다. 물론, 도펀트 콘테이너(64)는 원하는 양의 도펀트를 에워쌀 수 있는 소정 형상을 가질 것이다. 도펀트 콘테이너(64)의 제조, 세척 및 저장공정은 철 오염을 포함해서 오염을 회피하기 위해서 주의깊게 제어되어야만 한다. 비록 도펀트 콘테이너(64)를 사용하는 도핑이 낮은 융점을 갖는 휘발성 도펀트 또는 도펀트에 대하여 특히 바람직할 지라도, 원하는 도펀트나 첨가물이 이러한 방식으로 용융물질(42)에 추가될 것이다. 잠재적인 도펀트들은 인, 붕소, 갈륨, 알루미늄, 인듐, 안티몬, 게르마늄, 비소나 실리콘 합금을 포함한다. 도펀트 콘테이너(64)는 잉곳들(하기에서 설명하는 바와 같이) 사이에 도핑하거나 아니면 일괄 CZ에 도핑하도록 사용될 것이다.  이와는 달리, 도 14에 도시된 바와 같이 고체 도펀트 합금 큐브들(100)이 용융물질(42)에 도펀트를 보충하도록 사용될 것이다. 도펀트 합금 큐브들은 원하는 농도의 도판트를 갖는 실리콘 잉곳을 성장시키고(상기한 도펀트 콘테이너(64)는 원하는 도핑된 잉곳을 성장시키기 위해서 사용된 CCZ 공정 내로 도펀트를 운반하도록 사용될 것이다) 다음에는 정확한 양이나 농도의 도펀트를 갖기 위해서 원하는 크기의 큐브 내로 잉곳이 기계되도록 CCZ 공정(또는 다른 실리콘 결정 성장 공정)을 사용하여 제조될 수 있다. 물론 피라미드나 구형상과 같은 다른 형상들이 사용될 수 있으며, 바람직하게는 도펀트 합금의 각각의 형식은 잘못된 도펀트와의 도핑을 회피하기 위해서 그 자체의 형상을 갖게 된다. 도펀트 합금이 큐브형상인 경우에, 칫수는 바람직하게는 8㎣이다.각각의 도펀트 합금에 있는 도펀트 농도는 저항을 측정하고 기하학과 농도 사이의 잘 알려진 관계를 이용함으로써 얻어진다. 저항을 측정하는데 사용된 장치는 재료의 전류와 전력 특성들을 통해서 저항을 측정하는 4-포인트 탐침이다. 이 기술은 해당 기술분야의 숙련된 당업자에게 잘 알려져 있고, SEMI와 같은 조직의 절차와 국제 표준을 통합한다. 도펀트 합금 큐브들의 사용은 실리콘에서 도펀트의 액체 용해도에 의해 제한된다(열거한 도펀트들중에서 용해도의 상대적 비교를 위해 유용한 고체 용해도 값들이 도 11에서 도펀트들에 대하여 제공됨). 예를 들면, 갈륨과 같은 도펀트가 실리콘에서 비교적 낮은 용해도를 갖는 경우, 8㎜ 도펀트 합금 큐브를 만들기 위해서 액체에서 갈륨의 필요 농도는 매우 크다. 도펀트 합금 큐브들(100)이나 도펀트 콘테이너(64)는 매우 잘 조절된 양의 도펀트를 운반하도록 구성된 도퍼(doper) 기구를 사용하여 결정 잉곳의 성장과정 동안에 외부 챔버(12)에 추가될 것이다. 예를 들면, 인이나 붕소의 도펀트 합금 큐브들은 합금 큐브당 약 1e-4g 내지 약 1e-5g를 포함할 것이다. 도펀트 콘테이너(64)는 최종 잉곳에서 원하는 저항 수준에 따라서 작은 양의 붕소나 인을 함유하거나 약 0.001g 내지 약 0.03g의 갈륨을 포함하도록 구성될 것이다. 도펀트 콘테이너(64)가 실리콘으로 형성되기 때문에, 콘테이너들 내에 포함된 도펀트는 공급 공정동안에 용융될 것이지만, 콘테이너들은 용융물 내로 통합될 때까지 용융되지 않을 것이다. 그러므로, 낮은 융점을 갖는 도펀트들이 용융영역(34)이나 성장영역(36) 내로 정확한 양으로 그리고 장치에 손상을 끼침이 없이 편리하게 공급될 수 있다. 콘테이너들 내에 포함된 도펀트의 양은 고정된 양이 되거나, 도핑 모델에 따라서 필요한 도펀트의 양에 의존하여 컨트롤러에 의해서 선택에 유용한 다른 고정된 양의 도펀트와는 다른 일련의 다른 콘테이너들이 될 것이다. 예를 들면, 큰 농도의 도펀트가 필요한 경우, 도펀트 원소를 보유하므로 도펀트 콘테이너들(64)이 바람직하다. 낮은 양의 도펀트가 필요한 경우, 실리콘/도펀트 합금 큐브들이 도핑 모델에 따라서 이용될 것이다. 일 실시 예에 있어서, 도퍼가 로 탱크(16) 내부에 위치하고 공급장치(24)와 유체 연결된다. 도퍼는 장입가능한 매거진(magazine)과 분배 액튜에이터를 포함한다. 하나 또는 그 이상의 도펀트 콘테이너(64)나 도펀트 합금 큐브들이 매거진 내로 장입된다. 결정 성장 동안에 하나 또는 그 이상의 소정 시간에, 분배 액튜에이터는 매거진으로부터 도펀트 콘테이너나 도펀트 합금 큐브를 공급장치(24) 내로 분배하여 외부 챔버(12) 내에 증착시킨다. 외부 챔버(12)에서, 도펀트 콘테이너(64)나 도펀트 합금 큐브가 용융되어 그 안에 포함된 도펀트를 방출하게 된다. 일련의 밸브와 격리 챔버들은 압력을 상실함이 없이 또는 로 탱크(16)를 오염시킴이 없이 작동중에 매거진의 재로딩을 가능하게 하도록 제공될 것이다. 이와는 달리, 매거진은 로 탱크(16) 외부에 위치할 것이다. 이 실시 예에 있어서, 도펀트 콘테이너(64)나 도펀트 합금 큐브들은 로 탱크(16) 내에서 공급장치(24)의 부품 내로 분배되기 직전에 압력 경계를 가로지른다. 예 1:도 15에 있어서, 본 발명의 바람직한 실시 예에 따라서 제조된 결정 잉곳(샘플 1)의 방사상 저항이 도시되어 있다. 결정은 CCZ 중에 성장한 제 3 잉곳이고, 여기에서 도핑 모델에 따라서 결정된 양으로 잉곳들 사이에서 시드 결정(38)에 형성된 컵형상 용기를 통해서 성장영역(36) 내에서 갈륨 원소가 초기 장입물에 추가되었다. 결정 성장과정 동안에 또는 잉곳 성장 사이에 용융 영역(34) 내로 추가되는 도펀트는 없었다. 알 수 있는 바와 같이, 방사상 저항은 결정의 길이에 걸쳐서 비교적 균등하다. 모든 예들에 대한 저항 측정값들이 열적 도우너 킬(donor kill) 또는 TDK 후에 이루어졌고, 열처리가 실리콘 웨이퍼에 적용되었고 그들의 측정된 저항은 태양전지에서 사용하기 위한 실제적인 작동 저항을 잘 반영하게 된다. 도 16은 샘플 1의 축방향 길이를 따라서 결정 샘플 1의 저항을 나타낸다. 예 2:도 17은 CCZ 공정을 사용하고 본 발명의 도핑 모델에 따라서 제조된 3개의 결정 잉곳들에 추가된 갈륨 도펀트의 실제 양을 보여준다. 잉곳 간에 추가된 도펀트의 양은 도핑 모델에 따라서 그리고 잉속의 원하는 저항을 기초하여 결정되었다. 잉곳 성장과정 동안에 혹은 그 사이에 외부 챔버에 추가된 도펀트는 없었다. 도 17은 모델과 실제 측정된 저항에 따른 기대 저항을 나타낸다. 도 18은 각 결정의 길이를 따라서 도 17에 도시된 성장한 3개 결정의 실제 저항을 보여준다. 도 19는 잉곳 성장 시이에서 내부 성장챔버로 도핑된 결정에 비해서 도펀트 콘테이너에 의해서 외부 챔버로 성장과정 동안에 추가되는 추가 도펀트와 잉곳 성장 사이에서 내부 성장챔버에 도핑된 갈륨에 다른 결정 성장의 축방향 저항을 보여준다. 추가적인 도펀트가 성장과정 동안에 추가되는 경우에 저항이 더욱 평평해짐을 알 수 있다. 예 3이 실험을 위해서, 40개 태양전지가 125mmx 125mm 준사각형(pseudo-square) 웨이퍼로부터 제조되었다. 다음에는 최적화를 위해서 10개 웨이퍼들의 제어 그룹에 대해서, 15개의 태양전지가 잉곳 성장 사이에서 내부 성장챔버로 도펀트를 추가하고 성장과정 동안에 외부 성장챔버로 도펀트를 추가하여 CCZ 공정을 사용하여 붕소가 도핑된 기판들로 제조되었고, 15개 태양전지가 잉곳 성장 사이에서 내부 성장챔버로 도펀트를 추가하여 갈륨 도핑된 기판으로 제조되었다. 웨이퍼들의 저항이 표 1에 나타나 있다. 그룹 2는 그룹 1에 비해서 약 2배의 도펀트 농도를 갖는다는 것을 알 수 있다. 표 I: 사용된 기판의 저항기초 도핑저항그룹 1p-타입, 붕소2.1Ω㎝그룹 2p-타입, 갈륨1.0Ω㎝본 실험에서 사용된 태양전지 공정은 산업분야에서 사용된 표준에 근접한 선택적인 이미터 접근 고착이었다. 태양전지는 약 30 Ω/sq로의 POC13 이미터 확산과 플라즈마 에지 격리전에 알칼리 텍스처링(texturing)을 겪었다. 부수적으로, 식각 저항 그리드가 잉크젯 인쇄에 의해서 적용되었고, 이어서 70 Ω/sq로 산 식각-백을 거쳐서 선택적인 이미터 형성이 이루어진다. 그런 후에, 플라즈마 화학증착(PECVD)에 의해서 SiNx 무반사 피복이 증착되었고, 태양전지는 벨트 로에서 동시소성하기 전에 전면에는 은(Ag) 페이스트를 스크린 인쇄하고 후면에는 알루미늄(Al) 페이스트를 스크린 인쇄하여 금속화되었다. 일반적으로, 이미터는 그것의 심하게 도핑된 "사층(dead layer)"으로 인하여 전체 재결합에 대하여 주된 기여체이다. 이미터 영역에서의 재결합이 억제되므로, 벌크 수명에서 약간의 변화에 대하여 태양전지를 더욱 민감하게 만드는 것을 지원하도록 선택적인 이미터가 적용된다. 연소 직후에, 태양전지들은 그들의 퇴화된 초기상태를 결정하도록 I-V 측정되었다. 그 결과가 하기 표 Ⅱ에 나타내었다. 표 Ⅱ: 태양전지 결과FFJsc[㎃/㎠]Voc[㎷]효율B,평균78.7%35.963317.9%B,베스트79.0%36.163418.1%Ga,평균79.2%35.763417.9%Ga,베스트79.6%35.963718.2%양 그룹들은 효율의 관점에서 거의 같다. 갈륨이 도핑된 그룹은 충진 요소와 VOC에서 약간 장점을 보이고, 붕소가 도핑된 전디들은 높은 JSC를 갖는다. 이것은 다른 NET 도핑의 효과가 될 수 있다(표 Ⅰ 참조).연속적인 조사초기 Ⅳ 측정후에, 태양전지들은 25℃에서 1 태양하에서 연속적인 조사를 겪게 되고 그들의 VOC가 전지 온도 및 정상화 목적을 위한 조사 세기와 함께 기록되었다. 이러한 측정의 2개의 예시적인 그래프들이 각각 붕소 도핑된 전지와 갈륨 도핑된 전지에 대하여 아래에서 보여진다. 48시간 조사(照射)기간에 걸쳐서 하나의 붕소 도핑된 태양전지의 정규화 개방된 회로 전압광-유도 저하의 널리 알려진 동특성이 관찰될 수 있다: 태양전지는 새로운 안정기 수준으로 약 48시간에 걸쳐서 지수함수형 감소로 재결합-활성 붕소-산호 쌍들의 형성으로 인하여 약 5~6mV를 상실하였다. 붕소-산소 복합에 대한 공표된 것들에 따라서 시간은 일정하게 유지되고 새로운 VOC 수준에서의 포화는 48 내지 72시간에 도달한다. 48시간 조사 기간에 걸쳐서 하나의 갈륨 도핑된 태양전지의 정상화 개방된 회로 전압꽤 다른 그림이 갈륨 도핑된 전지에서 볼 수 있다. 조명하에서 그들의 VOC 발전이 위에 나타나 있고, 측정 에러에서 저하가 없음을 탐지할 수 있다. 갈륨 도핑된 전지가 72시간의 연속적인 조명후에 0.5 mV VOC 차이 이상을 보이지 않는다는 것에 주목해야 한다. 이 절차 후에, 저하된 전지가 다시 한번 측정되었다. 전지 매개변수 진전상황의 비교가 상기한 예시적인 태양전지들에 대하여 표 Ⅲ과 Ⅳ에 주어졌다. 표 Ⅲ. 25℃에서 연속적인 조사의 전과 48시간 후의 붕소 전지전Diff.후FF77.9%-0.877.1%Jsc[㎃/㎠]36.1-0.136.0Voc[㎷]637-6631효율17.9%-0.317.6%표 Ⅳ. 25℃에서 연속적인 조사의 전과 48시간 후의 갈륨 전지전Diff.후FF79.6%0.079.6%Jsc[㎃/㎠]35.90.035.9Voc[㎷]6370637효율18.2%0.018.2%여기에서, 붕소 도핑된 전지는 모든 태양전지 매개변수들에서 질저하를 나타내며 전지 성능에서 0.3%의 감소를 초래한 반면, 갈륨 도핑된 전지의 매개변수들은 상기 절차에 의해서 측정 에러 내에서 크게 변하지 않고 유지된다. 전지들의 몇몇은 4주동안 일광에 노출되었다. 이들은 개방된 회로 조건하에서 유지되었다. 일정한 1 태양 조사의 질저하 실험단계는 실제적인 작동조건을 담지 않았으나, 이들은 실제적인 테스트에서 밝혀지는 전압 강하 결과와 부합니다. 이것들은 아래에서 볼 수 있다. 일광에 4주동안 노출하기 전과 후의 전지의 평균 VOC여기에서 붕소 도핑된 전지들은 포화시간 후에 연속적인 조사 실험에서 약 6 mV로서 보여지는 바와 같이 VOC에서 동일한 강하를 나타낸다. 갈륨 도핑된 샘플들의 성능 손실은 평균 0.4 mV이다. 상기한 설명으로부터 본 발명이 위에서 설명한 모든 목적들을 달성하기에 적합하고 다른 장점들과 함께 본 발명에 고유한 장점들이 명백하게 밝혀졌음을 알 수 있을 것이다. 본 발명의 영역을 벗어남이 없이 많은 다양한 실시 예들이 본 발명에 의해서 이루어질 수 있으므로, 여기에서 설명하거나 첨부도면에 도시한 모든 내용은 단지 설명을 위한 것으로 해석되고 본 발명을 제한하지는 않는다. 특정한 실시 예들이 도시되고 설명되었지만, 다양한 변형들이 만들어질 수 있고, 본 발명은 다음의 특허청구범위에 포함된 제한들을 제외하고는 여기에서 설명한 부품들과 단계들의 배열이나 특정한 형태로 제한되지는 않는다. 또한, 일정한 특징들과 부수적인 조합들이 다른 특징들과 부수적인 조합들을 참조함이 없이 이용되고 채용될 것임을 이해하게 될 것이다. 이것은 특허청구범위의 영역에 의해서 고려되고 영역 내에 있게 된다.